КОМПОЗИЦИИ ДЛЯ ПОКРЫТИЯ, ДЕМОНСТРИРУЮЩИЕ СВОЙСТВА КОРРОЗИОННОЙ СТОЙКОСТИ, ИЗДЕЛИЯ С ПОКРЫТИЕМ И СПОСОБЫ ПОЛУЧЕНИЯ КОМПОЗИЦИЙ ДЛЯ ПОКРЫТИЯ И ИЗДЕЛИЙ С ПОКРЫТИЕМ

1. Металлическое изделие, по меньшей мере частично покрытое многокомпонентным композиционным покрытием, содержащим:
(a) обогащенное цинком грунтовочное покрытие; и
(b) электроосаждаемое покрытие, осажденное по меньшей мере на участок обогащенного цинком грунтовочного покрытия,
где изделие устойчиво к коррозии после 500 ч воздействия, когда общая толщина комбинированной сухой пленки обогащенного цинком грунтовочного покрытия и электроосаждаемого покрытия составляет 1,5 мил или меньше.
2. Изделие по п.1, где обогащенное цинком грунтовочное покрытие осаждено из композиции, содержащей цинковый порошок.
3. Изделие по п.2, где цинковый порошок присутствует в количестве по меньшей мере 25 мас.% в пересчете на общую массу частиц цинка.
4. Изделие по п.1, где обогащенное цинком грунтовочное покрытие осаждено из композиции, содержащей частицы сплава цинк/олово.
5. Изделие по п.1, где обогащенное цинком грунтовочное покрытие осаждено из композиции, содержащей связующее, полученное из титаната и/или продукта его частичного гидролиза.
6. Изделие по п.5, где связующее содержит гибридный органо-неорганический сополимер, полученный из:
(1) титаната и/или продукта его частичного гидролиза; и
(2) полифункционального полимера, имеющего функциональные группы, способные реагировать с алкоксильными группами титаната и/или продукта его частичного гидролиза.
7. Изделие по п.6, где полифункциональный полимер включает полиол.
8. Изделие по п.6, где полифункциональный полимер представляет собой полиакрилат, сложный полиэфир, полиуретан, простой полиэфир, полимер на основе кремния или их смесь.
9. Изделие по п.7, где полиол получен из реагентов, включающих (i) полиол, содержащий ароматическую группу, и (ii) алкиленоксид.
10. Изделие по п.5, где титанат включает хелатированный титанат.
11. Изделие по п.5, где связующее присутствует в композиции в количестве от 2 до 10 мас.%, в пересчете на общую массу твердых веществ в композиции.
12. Изделие по п.1, где изделие представляет собой мелкую деталь.
13. Изделие по п.1, где общая толщина комбинированной сухой пленки обогащенной цинком грунтовки и электроосаждаемого покрытия составляет 1 мил или меньше.
14. Изделие по п.1, где электроосаждаемое покрытие осаждено непосредственно поверх по меньшей мере участка обогащенного цинком грунтовочного покрытия.
15. Изделие по п.1, где изделие устойчиво к коррозии после 1000 ч воздействия, когда общая толщина комбинированной сухой пленки обогащенной цинком грунтовки и электроосаждаемого покрытия составляет 1,5 мил или меньше.
16. Несодержащая хрома композиция для покрытия, содержащая:
(a) частицы металла; и
(b) пленкообразующее связующее, содержащее гибридный органо-неорганический сополимер, полученный из:
(1) титаната и/или продукта его частичного гидролиза; и
(2) полифункционального полимера, имеющего функциональные группы, способные реагировать с алкоксильными группами титаната и/или продукта его частичного гидролиза.
17. Композиция по п.16, где композиция содержит цинковый порошок.
18. Композиция по п.16, где цинковый порошок присутствует в композиции в количестве по меньшей мере 50 мас.% в пересчете на общую массу композиции.
19. Композиция по п.16, где полифункциональный полимер представляет собой полиол.
20. Композиция для покрытия, содержащая:
(a) частицы металла; и
(b) пленкообразующее связующее, имеющее структуру, представленную общей формулой:
,
где Р представляет собой остаток полифункционального полимера, и каждое n представляет собой целое число, имеющее значение 1 или более, и они могут быть одинаковыми или различными.
21. Металлическая подложка, по меньшей мере частично покрытая пористым покрытием, содержащим несферические частицы металла, где частицы металла содержат металл, имеющий более высокую склонность к ионизации по сравнению с металлом подложки.
22. Подложка по п.21, где частицы металла включают частицы цинка, частицы алюминия, частицы цинково-алюминиевого сплава или их смеси.
23. Подложка по п.22, где частицы металла включают частицы цинка.
24. Подложка по п.21, где пористое покрытие дополнительно содержит связующее.
25. Подложка по п.24, где связующее содержит гибридный органо-неорганический сополимер.
26. Подложка по п.25, где гибридный органо-неорганический сополимер получен из титаната и/или продукта его частичного гидролиза.
27. Подложка по п.26, где гибридный органо-неорганический сополимер получен по реакции титаната и/или продукта его частичного гидролиза с полифункциональным полимером, содержащим функциональные группы, способные реагировать с алкоксильными группами титаната и/или продукта его частичного гидролиза.
28. Подложка по п.27, где полифункциональный полимер включает полиол.
29. Подложка по п.28, где полиол получен из реагентов, включающих:
(a) полиол, содержащий ароматическую группу; и
(b) алкиленоксид.
30. Подложка по п.21, где пористое покрытие не содержит хрома.
31. Подложка по п.21, отличающаяся тем, что она представляет собой мелкую деталь.
32. Подложка по п.21, где пористое покрытие имеет толщину не более 0,5 мил.
33. Подложка по п.21, дополнительно содержащая покрытие, осажденное поверх по меньшей мере участка пористого покрытия.
34. Подложка по п.33, где покрытие, осажденное поверх по меньшей мере участка пористого покрытия, представляет собой электроосаждаемое покрытие.
35. Подложка по п.34, которая устойчива к коррозии после 500 ч воздействия, когда общая толщина сухой комбинированной пленки пористого покрытия и электроосаждаемого покрытия составляет не более 1,5 мил (38,1 микрон).
36. Способ получения композиции для покрытия, содержащего несферические частицы металла, включающий:
(а) получение композиции, содержащей:
(i) главным образом сферические частицы металла,
(ii) связующее; и
(iii) разбавитель; и
(b) превращение по меньшей мере некоторого количества, главным образом, сферических частиц металла в несферические частицы в присутствии связующего и разбавителя.
37. Способ по п.36, где превращение включает помол.
38. Металлическая подложка, по меньшей мере частично покрытая многокомпонентным композиционным покрытием, содержащим:
(a) пористое покрытие, содержащее частицы металла, где частицы металла содержат металл, имеющий более высокую склонность к ионизации по сравнению с металлом подложки; и
(b) второе покрытие, осажденное поверх по меньшей мере участка пористого покрытия,
где подложка устойчива к коррозии после 500 ч воздействия, когда общая толщина комбинированной сухой пленки пористого покрытия и второго покрытия составляет не более 1,5 мил.